СОЭКСТРУДИРУЕМАЯ ТЕРМОУСАДОЧНАЯ ПОЛИЭФИРНАЯ ПЛЕНКА

1. Соэкструдируемая, двухосноориентированная, термоусадочная пленка, включающая базовый слой, включающий полиэфир, имеющий характеристическую вязкость больше 0,75, и внешний термогерметизирующий слой, непосредственно наклеенный на указанный базовый слой, причем указанный внешний термогерметизирующий слой включает аморфный полиэфир или кристаллический полиэфир, имеющий температуру плавления не выше температуры плавления полиэфира базового слоя.
2. Пленка по п.1, в которой характеристическая вязкость полиэфира базового слоя составляет по меньшей мере 0,80.
3. Пленка по п.1, имеющая усадку в каждом направлении меньше 5% при 100°C и по меньшей мере 5% при 150°C.
4. Пленка по п.3, в которой усадка при 150°C составляет не больше 30% в каждом направлении.
5. Пленка по п.1, в которой полиэфир базового слоя является поли(этилен-терефталатом).
6. Пленка по п.1, в которой термогерметизирующий слой включает сополиэфир терефталевой кислоты с этиленгликолем и 1,4-циклогександиметанолом.
7. Пленка по п.1, в которой базовый слой включает по меньшей мере 50 вес.% полиэфира, имеющего характеристическую вязкость больше 0,75, и не больше 50 вес.% аморфного полиэфира.
8. Пленка по п.1, далее включающая второй внешний слой, непосредственно наклеенный на базовый слой на противоположной стороне термогерметизирующего слоя.
9. Пленка по п.8, в которой второй внешний слой включает полиэфир базового слоя.
10. Пленка по п.1, включающая противозапотевающее средство.
11. Пленка по 1, в которой термогерметизирующий слой далее включает 3-40 вес.% второго материала, выбранного из полиамидов, сополимеров этилен-ненасыщенной карбоновой кислоты, иономеров, полистиролов, сополимеров этилен-циклического олефина, сополимеров этилен-пропилена.
12. Способ получения двухосно-ориентированной, термоусадочной пленки, включающий стадии соэкструдирования базового слоя, включающего полиэфирную смолу, имеющую характеристическую вязкость больше 0,75, непосредственно наклеенного на по меньшей мере один внешний термогерметизирующий слой, причем указанный внешний термогерметизирующий слой включает аморфный полиэфир или кристаллический полиэфир, имеющий температуру плавления не выше температуры плавления полиэфира базового слоя, охлаждения экструдата и двухосного ориентирования указанного экструдата при температуре не превышающей 130°C.
13. Способ по п.12, который является плоским ориентационным процессом.
14. Упаковка, включающая емкость, продукт и запечатывающий материал, образованный из двухосно-ориентированной термоусадочной пленки по любому из пп.1-11, уплотненной на указанной емкости.